FR 2259643 A1 19750829 FR 7403230 A 19740131 L'invention concerne d'une manière générale la séparation électrostatique de particules minérales solides, et plusparticu- lièrement de quartz et de feldspath, par effet Corona. Ainsi qu'on le sait on fait passer dans ce but ces particu les dans un séparateur comportant un rotor et une électrode portée à un potentiel propre à induire sur lesdites particules, par effet Corona, une charge fonction de leur résistivité. Ainsi qu'on le sait également il est usuel d'additionner les dites particules, avant leur passage dans ledit séparateur, d'un produit tensio-actif propre à accentuer la différence de résistivité superficielle des minéraux à séparer. La Demanderesse a découvert, et c'est lScbjet général de la présente invention que de le préciser, que parmi les produits tensio-actifs disponibles commercialement, l'un de ceux-ci, à savoir l'amine oxyéthylée vendue sous la désignation commerciale 11CATAFL(Yr 2704" par la Société PIERREFITTE-AUBY, donnait de manière insoupçonnable, lors de la mise en oeuvre d'un tel procédé de séparation électrostatique par effet Corona, des résultats remarquables, bien supérieurs à ceux obtenus avec les autres agents tensio-actifs connus, et meme avec ceux appartenant à la méme gamme, à savoir les agents tensio-actifs cationiques à base d'amine. De tels agents tensio-actifs cationiques à base d'amine ont certes déjà été proposés pour la séparation de particules minérales solides, mais une telle séparation se fait dans ce cas par flottaison et nécessite une activation fluorhydrique. I1 a certes également été proposé de mettre en oeuvre de tels agents tensio-actifs cationiques à base d'amine pour la séparation électrostatique de particules minérales solides, mais dans ce cas cette séparation se fait en lit fluidisé et non pas par effet Corona, et en outre il n'a jamais été possible dans le cas de la séparation du quartz et du feldspath d'obtenir une différenciation de résistivité superficielle des minéraux à séparer suf fisante pour qu'une telle séparation en lit fluidisé soit industriellement exploitable. Au contraire l'application au procédé de séparation électrostatique par effet Corona de l'amine oxyéthylée "CATAFLOT 2704" mentionnée ci-dessus, conduit à des résultats industriellement intéressants. La présente invention a donc de manière plus précise pour objet un procédé de séparation électrostatique de particules minérales solides par effet Corona du genre suivant lequel on additionne lesdites particules d'un produit tensio-actif propre à accentuer la différence de résistivité superficielle des minéraux à séparer et on fait passer ensuite ces particules dans un séparateur comportant un rotor et une électrode portée à un potentiel propre à induire sur lesdites particules par effet Corona une charge fonction de leur résistivité, un tel procédé étant caractérisé en ce que, s'agissant de la separation d'un mélange de quartz et de feldspath, le produit tensio-actif mis en oeuvre est une amine oxyéthylée du type de celle vendue sous la désignation commerciale "CATAFLOT 2704" par la Société PIERREFITTE-AUBY. Cette amine oxyéthylée peut entre mise en oeuvre à raison de 300 g à 1 kg pour chaque tonne de minéraux traités. Ainsi qu'on le sait l'activité d'un produit tensio-actif à l'égard de la différenciation de résistivité superficielle recherchée pour les minéraux à séparer auxquels il est appliqué peut entre mesurée par le rapport K des résistivités superficielles ob- tenues pour lesdits minéraux après une telle application. S'agissant de la séparation du quartz et du feldspath ce rapport K est égal au rapport de la résistivité du quartz supposé pur à la résistivité du feldspath également supposé pur. Pour qu'une séparation électrostatique par effet Corona soit possible, il faut que ce rapport K soit au moins égal à deux il est en outre souhaitable que ce rapport soit au moins égal à trois pour qu'une telle séparation électrostatique soit industriellement intéressante. Pour l'amine oxyéthylée "CATAFLOT 2704", ce rapport, mesuré avec une hygrométrie de 42 %, un pH de 7, une granulométrie de 315 à 400 microns, et une cpncentration de produit tensio-actif de 600 g par tonne, est égal à 3,5. Pour mieux situer le côté particulièrement remarquable de cette valeur, on précisera que, dans les mimes conditions d'expérimentation, ce rapport n'est plus que de 2,5 pour la meilleure des amines oxyéthylées de la meme gamme pour cette application, à savoir celle vendue sous la désignation commerciale "NORAMOX S7" par la Société PIERREFITTE-AUBY, et que ce rapport tombe au voisinage de 1 pour d'autres produits aminés usuellement mis en oeuvre comme agents tensio-actifs, et par exemple ceux vendus sous les désignations commerciales "NORAMC C12", ORAMhC C18" et "CATAFLOT DC14" par la Société PIERREFITTE-UBY Les essais ont dans tous les cas montré qu'avec 12amine oxyéthylée CATAFLOT 2704" on obtent, lors de la séparation électrostatique par effet Corona de quartz et de feldspath, d'excellents résultats. Par exemple un tel traitement a été appliqué à un minerai feldspathique comportant initialement environ 50 % de feldspath. Après addition de 600 g à la tonne de l'amine oxyéthylée "CATAFLOT 2704" ce minerai a été introduit dans un séparateur comportant de manière connue en soi un rotor et une électrode de ionisation à effet Corona. Un tel séparateur a permis de récupérer 70 % du minerai initial, et le minerai ainsi récupéré avait sa teneur en feldspath portée à environ 76-77 %. En modifiant de manière connue les conditions de fonctionnement on a pu porter la teneur en feldspath du minerai récupéré à environ 82-83 %, avec une récupération de minerai, dans ce cas, de 30 %. A titre indicatif, on indiquera que dans les mémss conditions d'expérimentation que celles correspondant au premier essai cidessus, la mise en oeuvre à titre d'agent tensio-actif de l'amine oxyéthylée "NORAMOX S7" ne permet de récupérer que 60 % du minerai à traiter, et ce minerai récupéré ne titre que 60 % de feldspath. Bien entendu, la présente invention ne se limite pas au mode de mise en oeuvre décrit ci-dessus, mais englobe toute variante d'exécution. REVENICATIONS 1. Procédé de séparation électrostatique de particules minérales solides par effet Corona du genre suivant lequel on additionne lesdites particules d'un produit tensio-actif propre à accentuer la différence de résistivité superficielle des minéraux à séparer, et on fait passer ensuite ces particules dans un séparateur comportant un rotor et une électrode portée à un potentiel propre à induire sur lesdites particules, par effet Corona, une charge fonction de leur résistivité, caractérisé en ce que s'agissant de la séparation d'un mélange de quartz et de feldspath, le produit tensio-actif mis en oeuvre est une amine oxyéthylée-du type de celle vendue sous la désignation commerciale "CNTABLOT 2704" par la Société PIERREFITTE-UBY. 2. Procédé suivant la revendication 1, caractérisé en ce que ledit produit est mis en oeuvre à raison de 3oe g à 1 kg par tonne. 3. Procédé suivant la revendication 2, caractérisé en ce que ledit produit est mis en oeuvre à raison de 600 g par tonne.